(57)【要約】【課題】雨水は効果的に浸透（流下）させるが、土やゴミ等の汚物等においてはその侵入が抑止されて長期に亘って目詰まりを起こすことなく透水効果を維持し得るように開発された透水性に優れた歩道等の敷設用ブロックを提供する。【解決手段】特定粒径の骨材とセメントとを主成分として混練形成される透水性を有する敷設用ブロックであって、粒径が0.1〜２mmの細粒骨材１を25wt％以上含有し、粒径が３〜30mmの粗粒骨材２を55wt％以上含有し、残部がセメントと水である組成物からなり、前記骨材１，２が軽石からなることである。【選択図】図１
2005194821.tif 000002
【特許請求の範囲】
【請求項１】
特定粒径の骨材とセメントとを主成分として混練形成される透水性を有する敷設用ブロックであって、
粒径が0.1〜７mmの細粒骨材を25wt％以上含有し、粒径が３〜30mmの粗粒骨材を55wt％以上含有し、残部がセメントと水である組成物からなり、
前記骨材が軽石であることを特徴とする敷設用ブロック。
【請求項２】
特定粒径の骨材とセメントとを主成分として混練形成される透水性を有する敷設用ブロックであって、
粒径が0.1〜７mmの貝殻を25wt％以上含有し、粒径が３〜30mmの骨材を55wt％以上含有する組成からなり、
前記骨材が軽石であることを特徴とする敷設用ブロック。
【請求項３】
特定粒径の骨材とセメントとを主成分として混練形成される透水性を有する敷設用ブロックであって、
粒径が0.01〜７mmの炭を25wt％以上含有し、粒径が３〜30mmの骨材を55wt％以上含有する組成からなり、
前記骨材が軽石であることを特徴とする敷設用ブロック。
【請求項４】
特定粒径の骨材とセメントとを主成分として混練形成される透水性を有する敷設用ブロックであって、
粒径が0.1〜７mmの貝殻を30wt％以上含有し、粒径が0.01〜７mmの炭を15wt％以上含有し、粒径が３〜30mmの骨材を35wt％以上含有する組成からなり、
前記骨材が軽石であることを特徴とする敷設用ブロック。
【発明の詳細な説明】
【技術分野】
【０００１】
本発明は、街路樹等が植えられている歩道等に敷き詰められることで、街路樹等の根全体に雨水等を浸透させて土壌に常に水分が含まれるようにして街路樹等の立枯れを防止する透水性を有する敷設用ブロックに関する。
【背景技術】
【０００２】
近年の都市化に伴い歩道、公園等は、コンクリートやアスファルトによる打設後方或いはコンクリートブロックを敷き詰める敷設工法等によって築造されており、その築造は歩道等に植えられている街路樹の根元近くまで、該根元を囲繞するように施されている。
そのために、雨水等は街路樹の根へと浸透（流下）することなく、大半は下水路等に流れてしまうことになることから、アスファルトやブロック下ヘ根を張りながら生育する街路樹には雨水等が充分に行き渡らないこととなり、水分不足による街路樹の立枯れを引き起こす恐れがある。
【０００３】
そこで、街路樹の立枯れを防止するために、雨水等が下水路等に排水されることなく、ブロック表面から裏面に抜ける透水孔等を経て街路樹の根まで速やかに浸透して根全体に水分が充分に行き渡るようにして街路樹の育成を助長するための透水性を有する種々の敷設用ブロックが開発され、提案されている（特許文献１）。
【０００４】
ところで、雨が降れば、雨水と共に空気中の塵埃等や歩道表面に堆積している土やゴミ等の汚物類が雨水と共に流されることとなるが、雨水と共に入り込んだ塵埃、土、ゴミ等により従来のブロックは比較的短期間で目詰まりを生じ、透水効果が低下してしまう実用上の使用において難しい問題があった。
即ち、従来のブロックは、例えば粒径が３〜15mmの各種砂蝶、天然砂或いは粒状化したスラブ等からなる粒状骨材とセメント及び減水剤との混練物からなり、粒状骨材間の結合によってブロックの表面から裏面に連通するように骨材間に形成される空隙（気孔）を存在させた連続気孔、所謂多孔質構造であり、しかも、空隙の大きさは不揃いで不定形であることで、当該空隙に雨水と共に土やゴミ等の汚物類が侵入し易く、又、当該汚物類はブロックの裏面から抜け出ることなく、同空隙等の内部に留まって徐々に堆積してしまう傾向があり、そのために、目詰まりを起こして比較的短期間で透水効果が低下してしまうものであった。
【０００５】
また、従来のブロックにおいては表層部側を前記多孔質構造とし、当該表層部からブロックの裏面に至る基層部に適宜の孔径で垂直に穿設させた透水孔を多数備えた孔構造としているが、表層部側は連続空隙からなる多孔質構造であり、当該表層部側において目詰まりを起こす。
【０００６】
【特許文献１】実開昭６３−１８５０３号
【発明の開示】
【発明が解決しようとする課題】
【０００７】
本発明が解決しようとする課題は、特定粒径の粒状骨材とセメントを主成分とする敷設用ブロックであって、雨水は効果的に浸透（流下）させるが、土やゴミ等の汚物等においてはその侵入が抑止されて長期に亘って目詰まりを起こすことなく透水効果を維持し得るように開発された透水性に優れた歩道等の敷設用ブロックを提供することにある。
また、他の目的して、長期に亘る透水効果に加えて浄化作用をも得られるように開発された透水性に優れた敷設用ブロックを提供することにある。
【課題を解決するための手段】
【０００８】
上記課題を解決するために本発明の敷設用ブロックは、請求項１に係る発明では、特定粒径の骨材とセメントとを主成分として混練形成される透水性を有する敷設用ブロックであって、粒径が0.1〜７mmの細粒骨材を25wt％以上含有し、粒径が３〜30mmの粗粒骨材を55wt％以上含有する組成からなる前記粒状骨材にセメントと水を混練させてなり、前記骨材として軽石を用いたことである。
上記細粒骨材の好ましい粒径は0.5〜７mm、好ましい含有量は28.6wt％であり、また、粗粒骨材の好ましい粒径は５〜25mm、含有量は57.1wt％であり、残部がセメントと水である。
【０００９】
請求項２に係る発明では、特定粒径の骨材とセメントとを主成分として混練形成される透水性を有する敷設用ブロックであって、粒径が0.1〜７mmの貝殻を25wt％以上含有し、粒径が３〜30mmの骨材を55wt％以上含有する組成かなり、前記骨材として軽石を用いたことである。
上記貝殻の好ましい粒径は0.5〜７mm、好ましい含有量は30wt％であり、また、骨材の好ましい粒径は５〜25mm、好ましい含有量は55wt％であり、残部がセメントと水である。
【００１０】
請求項３に係る発明では、特定粒径の骨材とセメントとを主成分として混練形成される透水性を有する敷設用ブロックであって、粒径が0.01〜７mmの炭を25wt％以上含有し、粒径が３〜30mmの骨材を55wt％以上含有する組成からなり、前記骨材として軽石を用いたことである。
上記炭の好ましい粒径は0.5〜７mm、その好ましい含有量は28wt％であり、また、骨材の好ましい粒径は５〜25mmであり、その好ましい含有量は57.7wt％であり、残部がセメントと水である。
【００１１】
請求項４に係る発明では、特定粒径の骨材とセメントとを主成分として混練形成される透水性を有する敷設用ブロックであって、粒径が0.1〜７mmの貝殻を30wt％以上含有し、粒径が0.01〜７mmの炭を15wt％以上含有し、粒径が３〜30mmの骨材を35wt％以上含有する組成からなり、前記骨材として軽石を用いたことである。
上記貝殻の好ましい粒径は0.5〜７mm、その好ましい含有量は30wt％であり、また、炭の好ましい粒径は0.5〜７mm、その好ましい含有量は15wt％の範囲であり、更に、骨材の好ましい粒径は５〜25mm、その含有量は45wt％の範囲であり、残部がセメントと水である。
【発明の効果】
【００１２】
本発明の敷設用ブロックは叙上の如く構成してなることから下記の作用効果を奏する。
請求項１記載によれば、軽石からなる粒径が３〜30mmの粗粒骨材を55wt％以上含有し、そして、セメントとの混練により粗粒骨材管の結合力を高めるために通常においては砂等が持ち入れられるのに対し、当該砂等の代わりとして粒径が0.1〜７mmの軽石からなる細粒骨材を25wt％以上含有してなることで、歩道や公園等への敷設ブロックとして要求される十分な強度を保有しながら、軽石からなる骨材自身が保有している連続気孔を経て雨水等は速やかに街路樹の根まで浸透して根全体に十分に行き渡らせる透水性が得られる。
しかも、骨材自身が保有している連続気孔は空気中の塵埃等や歩道表面に堆積している土やゴミ等の汚物類の浸入を抑止する極めて小さいものであることによって、目詰まりを起こすことなく透水効果を長期に亘って維持することができる。
【００１３】
更に、請求項１記載によれば、細粒骨材を0.5〜７mmの範囲の粒径で、25wt％以上含有するに際し、例えば粒径が0.5〜２mmの細かい骨材と粒径が３〜７mmの粗い骨材との混合割合において、粗い骨材よりも細かい骨材の混合割合が多い場合、ブロックの表面側には粒径が0.5〜２mmの細粒骨材のみの結合からなる所望な厚さの表面層が形成されるものであることから、凸凹の少ないブロック表面が実現でき、しかも、雨水等は表面層において互いに隣接関係において結合する細粒骨材が保有する連続気孔を経て尚且つ表面層からブロックの裏面に向けて結合混在している当該細粒骨材と、粒径が３〜30mmの粗粒骨材とが保有する連続気孔を経て速やかに街路樹の根まで浸透する透水性が得られる。
【００１４】
請求項２及び３記載のよれば、前述の請求項１と同様に、骨材自身が保有する連続気孔を経て雨水等は速やかに街路樹の根まで浸透して根全体に十分に行き渡らせる透水性が得ら、しかも、前記連続気孔は空気中の塵埃等や歩道表面に堆積している土やゴミ等の汚物類の浸入を抑止する極めて小さいものであることによって、目詰まりを起こすことなく透水効果を長期に亘って維持することができると共に、粒径が0.1〜７mmの貝殻が25wt％以上含有混在又は粒径が0.01〜７mmの炭が25wt％以上含有混在していることによって、貝殻又は炭が保有する挾着作用によりブロックの表面から裏面へと骨材内部を通り浸透する雨水中に含まれている濁り等の汚れが取り除かれる浄化作用が期待できる。
【００１５】
請求項４記載によれば、前述の請求項１〜請求項３記載の長期に亘る透水効果の維持に加えて、粒径が0.1〜７mmの貝殻が10wt％以上含有混在すると共に、粒径が0.01〜７mmの炭が15wt％以上含有混在していることによって、貝殻と炭との双方の吸着作用をもって雨水等の浄化がより一層効果的に行われる。これにより、浄化作用の向上が期待できる。
【発明を実施するための最良の形態】
【００１６】
本発明の最良の実施形態について図１〜図３に基づいて説明する。
【実施例１】
【００１７】
本発明の実施の具体例を図面に基づいて説明する。
図面は、本発明敷設用ブロックの実施形態の一例を示す。
請求項１に係る敷設用ブロックＡは、粒径が0.1〜７mmの軽石からなる細粒骨材１を25wt％以上含有し、粒径が３〜30mmの軽石からなる粗粒骨材２を55wt％以上含有し、残部がセメントと水からなる混練物を型内に流し込んで通常のブロック成形法による養生期間を経て形成される。
【００１８】
上記細粒骨材１の粒径を0.1〜７mmの範囲に設定し、その含有量を25wt％以上に設定する。そして、粗粒骨材２の粒径を３〜30mmの範囲に設定し、その含有量を55wt％以上に設定し、残部としてセメントと水とを添加した後に十分に攪拌混練させた後に型等に流し込んで通常のブロック成形法による養生期間を経て形成することが、本発明を成立させる上で重要である。
【００１９】
その理由は、細粒骨材１の粒径が0.1mm以下ではセメントとの混練による結合力（接着力）が強くなる反面、雨水等を浸透させる透水性が下がるからであり、粒径が７mmを越えると、逆に透水性は良くなるが、結合力が低下してしまうからである。そして、含有量が25wt％以下ではセメントとの混練による結合力が低下して、敷石として強度的に劣ることとなるからである。好ましい粒径は0.5〜1.5mmであり、好ましい含有量は28.6wt％である。
一方、粗粒骨材２の粒径が３mm以下ではブロック内部に緻密な構造が実現されることで、強度的には有利になるが、透水性が低下してしまうからであり、粒径が30mmを越えると、逆に透水性は高まるが、強度的に劣る恐れがあるからである。好ましい粒径は５〜25mmであり、好ましい含有量は57.1wt％である。
【００２０】
次に、前述した敷設用ブロックＡの製造方法について簡単に説明する。
粒径が0.５〜７mmの細粒骨材１を28.6wt％含有すると共に、粒径が５〜25mmの粗粒骨材２を57.1wt％含有し、残部としてセメントと水を混合して混練させた混練物を型内に流し込んで通常のブロック成形法による養生期間を経ることで、適宜大きさと形状を有する敷設用ブロックが形成される。
尚、混練物を型内に流し込んだ後において必要に応じて加圧したり、適度の振動を加えるも良く、任意である。
【００２１】
この時、粒径が0.5〜７mmの範囲の細粒骨材１を28.6wt％含有するに際し、例えば粒径が0.5〜２mmの細かい骨材と粒径が３〜７mmの粗い骨材との混合割合において、細かい骨材よりも粗い骨材の混合割合が多い場合には図１に示す敷設用ブロックが形成されるものである。
そして、粗い骨材よりも細かい骨材の混合割合が多い場合には図２に示したように、表面側に粒径が0.5〜２mmの細粒骨材のみの結合からなる所望な厚さの表面層５を有する敷設用ブロックが形成されるものである。
この様に、表面層５が形成されることで、凸凹の少ないブロック表面が実現でき、しかも、雨水等は表面層５において互いに隣接関係において結合する細粒骨材１が保有する連続気孔を経て尚且つ表面層５からブロックＡの裏面に向けて結合混在している当該細粒骨材１と、粒径が３〜30mmの粗粒骨材２とが保有する連続気孔を経て速やかに街路樹の根まで浸透する透水性が得られるものである。
【実施例２】
【００２２】
次ぎに、請求項２に係る本発明の敷設用ブロックA-1について詳述する。
斯かるブロックでは貝殻３の粒径を0.1〜７mmの範囲に設定し、当該粒径の貝殻２を25wt％以上含有し、そして前述実施例の軽石かなる骨材（粗粒骨材）２においては粒径を３〜30mmの範囲に設定し、当該粒径を有する骨材２を55wt％以上含有し、残部としてセメントと水とを加えて攪拌混練せしめた後に型等に流し込んで通常のブロック成形法による養生期間を経て形成することが、本発明を成立させる上で重要である。
その理由は、貝殻３の粒径が0.1mm以下では貝殻３が保有する吸着作用が向上する反面、敷設用ブロックとして要求される本来の透水性が低下する恐れがあるからであり、粒径が７mmを越えると、貝殻３の吸着作用が劣る恐れがあると共にセメントと水との混練による接着力（結合力）が低下し、敷きブロックのとしての強度低下を招くからであり、好ましい粒径は0.5〜７mmで、好ましい含有量は30wt％である。
一方、粒径が３〜30mmの軽石からなる骨材２においては前述実施例で詳述した通りであり、好ましい粒径は５〜25mmの範囲であり、好ましい含有量55wt％である。
【００２３】
斯かる組成からなる本発明の敷設用ブロックA-1の製造方法は前述実施例１において詳述した内容と大きく変わることなく、基本的に同じことから説明は省略する。
【００２４】
尚、実施例２においても粒径が0.5〜７mmの範囲の貝殻２を30wt％含有するに際し、例えば粒径が0.5〜２mmの細かい貝殻と粒径が３〜７mmの粗い貝殻との混合割合において、細かい貝殻よりも粗い貝殻の混合割合が多い場合には図１に示す敷設用ブロックが形成されるものである。
そして、粗い貝殻よりも細かい貝殻の混合割合が多い場合には図２に示したように、表面側に粒径が0.5〜２mmの細粒貝殻のみの結合からなる所望な厚さの表面層５を有する敷設用ブロックが形成されるものである。
【実施例３】
【００２５】
請求項３に係る本発明の敷設用ブロックA-2について詳述する。
斯かるブロックでは炭４の粒径を0.01〜７mmの範囲に設定し、当該粒径を有する炭４を25wt%以上含有し、そして前述実施例の軽石からなる骨材（粗粒骨材）２の粒径を３〜30mmの範囲に設定し、当該粒径を有する骨材２を55wt％以上含有し、残部としてセメントと水とを加えて攪拌混練せしめた後に型等に流し込んで通常のブロック成形法による養生期間を経て形成することが、本発明を成立させる上で重要である。
その理由は、炭４の粒径が0.01mm以下では炭４が保有する吸着作用が劣ることとなって好ましくないからであり、粒径が７mmを越えると、吸着作用が向上する反面、接着力が低下し、敷きブロックとしての曲げ等の強度低下を招くからであり、好ましい粒径は0.5〜７mmであり、好ましい含有量は28wt％である。
一方、粒径が３〜30mmの軽石からなる骨材２においては前述実施例で詳述した通りであり、好ましい粒径は５〜25mmの範囲であり、好ましい含有量は57.7wt％である。
【００２６】
斯かる組成からなる本発明の敷設用ブロックA-2の製造方法は前述実施例１において詳述した内容と大きく変わることなく、基本的に同じことから説明は省略する。
【００２７】
尚、この実施例３においても粒径が0.5〜７mmの範囲の炭４を28wt％含有するに際し、例えば粒径が0.5〜２mmの細かい炭と粒径が３〜７mmの粗い炭との混合割合において、細かい貝殻よりも粗い貝殻の混合割合が多い場合には図１に示す敷設用ブロックが形成されるものである。
そして、粗い炭よりも細かい炭の混合割合が多い場合には図２に示したように、表面側に粒径が0.5〜２mmの細粒炭のみの結合からなる所望な厚さの表面層５を有する敷設用ブロックが形成されるものである。
【実施例４】
【００２８】
請求項４に係る本発明の敷設用ブロックA-3について詳述する。
斯かるブロックでは貝殻３の粒径を0.1〜７mmの範囲に設定し、当該粒径の貝殻３を30wt％以上含有し、そして炭４の粒径を0.01〜７mmの範囲に設定し、当該粒径を有する炭４を15wt%以上含有し、更に軽石からなる骨材（粗粒骨材）２の粒径を３〜30mmの範囲に設定し、当該粒径を有する骨材２を35wt％以上含有し、残部としてセメントと水とを加えて攪拌混練せしめた後に型等に流し込んで通常のブロック成形法による養生期間を経て形成することが、本発明を成立させる上で重要である。
【００２９】
その理由は、貝殻３の粒径が0.1mm以下では貝殻３が保有する吸着作用が向上する反面、敷設用ブロックとして要求される本来の透水性が低下する恐れがあるからであり、粒径が７mmを越えると、貝殻３の吸着作用が劣る恐れがあると共にセメントと水との混練による接着力が低下し、敷きブロックのとしての強度低下を招くからであり、好ましい粒径は0.5〜７mmで、好ましい含有量は30wt％である。
炭４の粒径が0.01mm以下では炭４が保有する吸着作用が劣ることとなって好ましくないからであり、粒径が７mmを越えると、吸着作用が向上する反面、接着力（結合力）が低下し、敷きブロックとしての曲げ等の強度低下を招くからであり、好ましい粒径は0.5〜７mmであり、好ましい含有量は15wt％である。
一方、粒径が３〜30mmの軽石からなる骨材２においては前述実施例で詳述した通りであり、好ましい粒径は５〜25mmの範囲であり、好ましい添加量は45wt％である。
【００３０】
斯かる組成からなる本発明の敷設用ブロックA-3の製造方法は前述実施例１において詳述した内容と大きく変わることなく、基本的に同じことから説明は省略する。
【００３１】
尚、この実施例４においても粒径が0.5〜７mmの範囲の貝殻３を30wt％含有、そして粒径が0.5〜７mmの範囲の炭４を25wt％含有するに際し、例えば粒径が0.5〜２mmの細かい貝殻と粒径が３〜７mmの粗い貝殻との混合割合において、細かい貝殻よりも粗い貝殻の混合割合が多い、そして粒径が0.5〜２mmの細かい炭と粒径が３〜７mmの粗い炭との混合割合において、細かい炭よりも粗い炭の混合割合が多い場合には図１に示す敷設用ブロックが形成されるものである。
そして、粗い貝殻よりも細かい貝殻の混合割合が多く、そして粗い炭よりも細かい炭の混合割合が多い場合には図２に示したように、表面側に粒径が0.5〜２mmの細粒貝殻と粒径が0.5〜２mmの細粒炭のみとの結合からなる所望な厚さの表面層５を有する敷設用ブロックが形成されるものである。
【００３２】
次ぎに、以上のような組成により得られるブロックＡ，A-1，A-2，A-3について、透水性を見るために夫々の供試サンプルを準備して試験を実施した。この透水性試験はアスファルト混合物の定水位透水試験方法により行った。各供試サンプルとその試験内容は表１の通りである。
表１においてサンプルNo.１はブロックＡ、No.２はブロックA-1、No.３はブロックA-2、No.４はブロックA-3である。尚、ここで、No.１においは表面層５を有するブロックのサンプルである。
【００３３】
【表１】
2005194821.tif 000003
これら各供試サンプルの透水性試験の結果は表２の通りである。
【００３４】
【表２】
2005194821.tif 000004
【図面の簡単な説明】
【００３５】
【図１】本発明敷設用ブロックの実施形態の一例を示す断面図
【図２】他の実施形態を示す同断面図
【図３】街路樹等の根元周りに敷き詰めた状態の使用例を示す断面図
【符号の説明】
【００３６】
Ａ,A-1,A-2,A-3：ブロック
１：骨材
２：骨材
３：貝殻
４：炭
５：表面層
【図１】
2005194821.tif 000005
【図２】
2005194821.tif 000006
【図３】
2005194821.tif 000007